ПОВТОРНО ГЕРМЕТИЗИРУЕМЫЙ МНОГОСЛОЙНЫЙ МАТЕРИАЛ ДЛЯ ТЕРМОГЕРМЕТИЗИРУЕМОЙ УПАКОВКИ

1. Многослойный упаковочный материал, включающий:
первый полимерный слой;
второй полимерный слой;
адгезионный слой, расположенный между первым слоем и вторым слоем;
где первый полимерный слой и второй полимерный слой имеют значение Q двухмерного вектора ΔСТЕ (или CTS), составляющее менее чем 1000 мкм/м°С.
2. Многослойный упаковочный материал по п.1, в котором Q составляет менее чем 500 мкм/м°С.
3. Многослойный упаковочный материал по п.1, в котором Q составляет менее чем 100 мкм/м°С.
4. Многослойный упаковочный материал по п.1, в котором многослойный материал имеют силу Т-отслаивания, составляющую от приблизительно 0,2 Н/дюйм (7,87 Н/м) до приблизительно 7 Н/дюйм (276 Н/м).
5. Многослойный упаковочный материал по п.1, в котором многослойный материал имеет силу Т-отслаивания, составляющую от приблизительно 1,8 Н/дюйм (70,9 Н/м) до приблизительно 2,8 Н/дюйм (110 Н/м).
6. Повторно герметизируемый многослойный упаковочный материал, включающий:
внешний слой, причем внешний слой образует внешнюю поверхность;
самоклеящийся слой, прилегающий к внешнему слою;
внутренний герметизирующий слой, причем внутренний герметизирующий слой образует внутреннюю поверхность;
пленочный слой, прилегающий к внутреннему герметизирующему слою;
разделительный слой, расположенный между самоклеящимся слоем и пленочным слоем, причем разделительный слой находится, по меньшей мере, в частичном контакте с самоклеящимся слоем;
внутреннюю поверхность, имеющую внутреннюю штампованную просечку, проходящую через герметизирующий слой, пленочный слой и разделительный слой, в результате чего образуется внутренняя часть клапана;
внешнюю поверхность, имеющую внешнюю штампованную просечку, проходящую через внешний слой и самоклеящийся слой, в результате чего образуется внешняя часть клапана;
внутренняя часть клапана и внешняя часть клапана прикреплены друг к другу, в результате чего образуется устанавливаемый клапан, частично присоединенный к многослойному упаковочному материалу;
где внешняя штампованная просечка и внутренняя штампованная просечка образуют повторно герметизируемую область, проходящую между внешней штампованной просечкой и внутренней штампованной просечкой, причем повторно герметизируемая область в клапане включает часть самоклеящегося слоя, и повторно герметизируемая область в многослойном упаковочном материале включает часть разделительного слоя;
где внешний слой и пленочный слой имеет значение Q двухмерного вектора ΔСТЕ (или CTS), составляющее менее чем 1000 мкм/м°С.
7. Повторно герметизируемый многослойный упаковочный материал по п.6, в котором Q составляет менее чем 500 мкм/м°С.
8. Повторно герметизируемый многослойный упаковочный материал по п.6, в котором Q составляет менее чем 100 мкм/м°С.
9. Повторно герметизируемый многослойный упаковочный материал по п.6, где многослойный материал имеет силу Т-отслаивания, составляющую от приблизительно 1,0 Н/дюйм (39,4 Н/м) до приблизительно 10 Н/дюйм (394 Н/м).
10. Повторно герметизируемый многослойный упаковочный материал по п.6, в котором многослойный материал имеет силу Т-отслаивания, составляющую от 1,0 Н/дюйм (39,4 Н/м) до приблизительно 3,0 Н/дюйм (118 Н/м).
11. Повторно герметизируемый многослойный упаковочный материал по п.6, в котором самоклеящийся слой имеет относительно однородный состав во всех местах многослойного материала.
12. Повторно герметизируемый многослойный упаковочный материал по п.6, в котором позиционируемый клапан произвольно устанавливается в (i) открытое положение, в котором, по меньшей мере, часть клапана отделена от многослойной упаковки, и (ii) закрытое положение, в котором клапан находится в герметичном контакте с многослойной упаковкой.
13. Повторно герметизируемый многослойный упаковочный материал по п.6, в котором при установке позиционируемого клапана в открытое положение открывается, по меньшей мере, часть самоклеящегося слоя в повторно герметизируемой области клапана.
14. Повторно герметизируемый многослойный упаковочный материал по п.6, в котором при установке позиционируемого клапана в открытое положение открывается, по меньшей мере, часть разделительного слоя в повторно герметизируемой области многослойного упаковочного материала.
15. Повторно герметизируемый многослойный упаковочный материал по п.6 дополнительно включающий:
непроницаемый слой, расположенный между пленочным слоем и внутренним герметизирующим слоем.
16. Повторно герметизируемый многослойный упаковочный материал по п.15, в котором непроницаемый слой, расположенный между пленочным слоем и внутренним герметизирующим слоем, представляет собой первый непроницаемый слой, причем многослойный материал дополнительно включает:
второй непроницаемый слой, расположенный между внешним слоем и самоклеящимся слоем.
17. Повторно герметизируемый многослойный упаковочный материал по п.15, в котором внешняя штампованная просечка проходит через непроницаемый слой.
18. Повторно герметизируемый многослойный упаковочный материал по п.6, в котором внутренняя часть клапана и внешняя часть клапана прикреплены друг к другу посредством контакта между самоклеящимся слоем и разделительным слоем.
19. Повторно герметизируемый многослойный упаковочный материал по п.6, в котором внутренняя штампованная просечка имеет отверстие, проходящее через многослойную упаковку.
20. Повторно герметизируемый многослойный упаковочный материал по п.6, в котором внутренний герметизирующий слой включает материал, выбранный из группы, состоящей из линейного полиэтилена низкой плотности (LLDPE), сополимеров полипропилена (Со-РР), терполимеров полипропилена (Ter-РР), модифицированного гликолем полиэтилентерефталата (PETG) и их сочетания.
21. Повторно герметизируемый многослойный упаковочный материал по п.6, в котором пленочный слой включает материал, выбранный из группы, состоящей из соэкструдированного ориентированного полипропилена (ОРР), соэкструдированного ориентированного полиэтилентерефталата (ВОРЕТ), поливинилхлорида (PVC), ортофталевого альдегида (ОРА) и их сочетания.
22. Повторно герметизируемый многослойный упаковочный материал по п.6, в котором самоклеящийся слой включает полимерную смесь на основе мономеров бутилакрилата и 2-этилгексилакрилата.
23. Повторно герметизируемый многослойный упаковочный материал по п.6, в котором разделительный слой включает кремнийорганическое соединение.
24. Повторно герметизируемый многослойный упаковочный материал по п.6, в котором разделительный слой включает модифицированный понижающим трение кремнийорганическим соединением соэкструдированный полипропиленовый пленочный слой.
25. Повторно герметизируемый многослойный упаковочный материал по п.6, в котором внешний слой включает материал, выбранный из группы, состоящей из полиэтилентерефталата (PET), ориентированного полипропилена (ОРР), поливинилхлорида (PVC), ортофталевого альдегида (ОРА), их сополимеров и их сочетания.
3
2
26. Повторно герметизируемый многослойный упаковочный материал по п.15, в котором непроницаемый слой показывает проницаемость кислорода, составляющую менее чем 50 см/(м·сутки).
3
2
27. Повторно герметизируемый многослойный упаковочный материал по п.15, в котором непроницаемый слой показывает водопроницаемость, составляющую менее чем 50 см/(м·сутки).
28. Повторно герметизируемый многослойный упаковочный материал по п.15, в котором непроницаемый слой включает материал, выбранный из группы, состоящей из поливинилиденхлорида (PVDC), сополимера этилена и винилового спирта (EVOH, PVA), полимеров на основе нейлона и их сочетания.
29. Повторно герметизируемый многослойный упаковочный материал по п.15, в котором непроницаемый слой включает металлизированный алюминиевый слой.
30. Повторно герметизируемый многослойный упаковочный материал по п.6, в котором сила открывания позиционируемого клапана составляет от приблизительно 1 Н/дюйм (39,4 Н/м) до приблизительно 10 Н/дюйм (394 Н/м).
31. Повторно герметизируемый многослойный упаковочный материал по п.6, где позиционируемый клапан герметично присоединяется к многослойному упаковочному материалу.
32. Повторно герметизируемый многослойный упаковочный материал по п.6 дополнительно включающий:
печатный слой, расположенный на внешнем слое, в котором печатный слой образует внешнюю поверхность клапана.
33. Повторно герметизируемый многослойный упаковочный материал по п.6, в котором внешняя поверхность дополнительно содержит, по меньшей мере, один индикатор открывания, причем индикатор открывания содержится в повторно герметизируемой области.
34. Повторно герметизируемый многослойный упаковочный материал по п.33, где индикатор открывания включает открывающуюся штампованную просечку, проходящую через внешний слой, самоклеящийся слой и разделительный слой.
35. Повторно герметизируемый многослойный упаковочный материал по п.33, где открывающаяся штампованная просечка проходит через непроницаемый слой, расположенный между внешним слоем и самоклеящимся слоем.
36. Повторно герметизируемый многослойный упаковочный материал по п.33, где по меньшей мере, один индикатор открывания имеет форму, выбранную из группы, состоящей из круга, квадрата, прямоугольника, овала, треугольника и их сочетания.
37. Повторно герметизируемый многослойный упаковочный материал по п.6, в котором внутренняя штампованная просечка является непрерывной.
38. Повторно герметизируемый многослойный упаковочный материал по п.6, в котором внешняя штампованная просечка включает, по меньшей мере, одну область прерывистой штампованной просечки, причем каждая область прерывистой штампованной просечки предназначена для разрыва при операции первого открывания, в которой первоначально открывается позиционируемый клапан многослойного упаковочного материала.
39. Повторно герметизируемый многослойный упаковочный материал по п.6, в котором внешняя штампованная просечка включает две области прерывистой штампованной просечки, причем две области прерывистой штампованной просечки разделены частью внешней штампованной просечки.
40. Повторно герметизируемый многослойный упаковочный материал по п.39, в котором часть внешней штампованной просечки, разделяющая две области прерывистой штампованной просечки, имеет форму дуги.
41. Повторно герметизируемый многослойный упаковочный материал по пп.6-40, где многослойный упаковочный материал дополнительно включает область отверждающего клей материала, расположенную в пределах повторно герметизируемой области между самоклеящимся слоем и разделительным слоем.
42. Повторно герметизируемый многослойный упаковочный материал по п.41, в котором отверждающий клей материал прилегает, по меньшей мере, к одной области прерывистой штампованной просечки.
43. Повторно герметизируемый многослойный упаковочный материал по п.41, в котором отверждающий клей материал расположен вблизи дугообразной части внешней штампованной просечки, разделяющей две области прерывистой штампованной просечки.
44. Повторно герметизируемый пакетный контейнер, где контейнер включает две концевые секции и, по меньшей мере, одну многослойную боковую стенку, проходящая между ними, в результате чего образуется полое внутреннее пространство, причем контейнер включает произвольно устанавливаемый клапан, где клапан, по меньшей мере, частично присоединяется к части боковой стенки контейнера и устанавливается поверх отверстия, образованного в боковой стенке,
клапан образует первую область, герметизации проходящую по внутренней поверхности клапана, причем клапан включает адгезионный слой, открытый в первой области герметизации;
боковая стенка образует вторую область герметизации, проходящую вокруг отверстия, причем боковая стенка включает разделительный слой, открытый во второй области герметизации;
клапан предназначен для повторной герметизации посредством контакта боковой стенки с открытым адгезионным слоем клапана с открытым разделительным слоем боковой стенки;
где многослойная боковая стенка контейнера включает адгезионный слой, имеющий такой же состав, как адгезионный слой в клапане;
в котором клапан дополнительно содержит остающуюся область клапана, исключающую первую область герметизации, причем клапан включает множество слоев в остающейся области клапана, где множество слоев в остающейся области клапана составляют: внешний слой, адгезионный слой, прилегающий к внешнему слою, внутренний герметизирующий слой, пленочный слой, прилегающий к внутреннему герметизирующему слою, и разделительный слой, расположенный между адгезионным слоем и пленочным слоем, причем разделительный слой соприкасается с адгезионным слоем, где внешний слой и пленочный слой показывают значение Q двухмерного вектора ΔСТЕ (или CTS), составляющее менее чем 1000 мкм/м°С.
45. Повторно герметизируемый пакетный контейнер по п.44, в котором Q составляет менее чем 500 мкм/м°С.
46. Повторно герметизируемый пакетный контейнер по п.45, в котором Q составляет менее чем 100 мкм/м°С.
47. Повторно герметизируемый пакетный контейнер по п.44, в котором многослойный материал показывает силу Т-отслаивания, составляющую от приблизительно 0,2 Н/дюйм (7,87 Н/м) до приблизительно 7 Н/дюйм (276 Н/м).
48. Повторно герметизируемый пакетный контейнер по п.44, в котором многослойный материал показывает силу Т-отслаивания, составляющую от приблизительно 1,8 Н/дюйм (70,9 Н/м) до приблизительно 2,8 Н/дюйм (110 Н/м).
49. Повторно герметизируемый пакетный контейнер по п.44, в котором клапан включает множество слоев в первой области герметизации, причем множество слоев в первой области герметизации включает:
внешний слой; и
адгезионный слой.
50. Повторно герметизируемый пакетный контейнер по п.44, в котором остающаяся область клапана дополнительно включает:
непроницаемый слой, расположенный между внешним слоем и адгезионным слоем.
51. Повторно герметизируемый пакетный контейнер по п.44, в котором первая область герметизации клапана дополнительно включает:
непроницаемый слой, расположенный между внешним слоем и адгезионным слоем.
52. Повторно герметизируемый пакетный контейнер по п.44, в котором боковая стенка дополнительно содержит остающуюся область боковой стенки, исключающую вторую область герметизации, причем боковая стенка включает множество слоев в остающейся области боковой стенки, множество слоев в остающейся области боковой стенки составляют:
внешний слой;
адгезионный слой, прилегающий к внешнему слою;
внутренний герметизирующий слой;
пленочный слой, прилегающий к внутреннему герметизирующему слою; и
разделительный слой, расположенный между адгезионным слоем и пленочным слоем, причем разделительный слой соприкасается с адгезионным слоем.
53. Повторно герметизируемый пакетный контейнер по п.44, в котором боковая стенка включает множество слоев во второй области герметизации, причем множество слоев во второй области герметизации включает:
внутренний герметизирующий слой;
разделительный слой; и
пленочный слой, расположенный между внутренним герметизирующим слоем и разделительным слоем.
54. Повторно герметизируемый пакетный контейнер по п.44, в котором остающаяся область боковой стенки дополнительно включает:
непроницаемый слой, расположенный между пленочным слоем и герметизирующим слоем.
55. Повторно герметизируемый пакетный контейнер по п.54, в котором непроницаемый слой, расположенный между пленочным слоем и герметизирующим слоем, представляет собой первый непроницаемый слой, причем остающаяся область боковой стенки дополнительно включает:
второй непроницаемый слой, расположенный между внешним слоем и адгезионным слоем.
56. Повторно герметизируемый пакетный контейнер по п.44, в котором внутренний герметизирующий слой включает материал, выбранный из группы, состоящей из линейного полиэтилена низкой плотности (LLDPE), сополимеров полипропилена (Со-РР), терполимеров полипропилена (Ter-РР), и модифицированного гликолем полиэтилентерефталата (PETG) и их сочетания.
57. Повторно герметизируемый пакетный контейнер по п.44, в котором пленочный слой включает материал, выбранный из группы, состоящей из соэкструдированного ориентированного полипропилена (ОРР), соэкструдированного ориентированного полиэтилентерефталата (ВОРЕТ), поливинилхлорида (PVC), ортофталевого альдегида (ОРА) и их сочетания.
58. Повторно герметизируемый пакетный контейнер по п.44, в котором адгезионный слой включает полимерную смесь на основе мономеров бутилакрилата и 2-этилгексилакрилата.
59. Повторно герметизируемый пакетный контейнер по п.44, в котором разделительный слой включает кремнийорганическое соединение.
60. Повторно герметизируемый пакетный контейнер по п.44, в котором разделительный слой включает модифицированный понижающим трение кремнийорганическим соединением соэкструдированный полипропиленовый пленочный слой.
61. Повторно герметизируемый пакетный контейнер по п.44, в котором внешний слой включает материал, выбранный из группы, состоящей из полиэтилентерефталата (PET), ориентированного полипропилена (ОРР), поливинилхлорида (PVC), ортофталевого альдегида (ОРА), их сополимеров и их сочетания.
3
2
62. Повторно герметизируемый пакетный контейнер по п.50, в котором непроницаемый слой показывает проницаемость кислорода, составляющую менее чем 50 см/(м·сутки).
3
2
63. Повторно герметизируемый пакетный контейнер по п.50, в котором непроницаемый слой показывает водопроницаемость, составляющую менее чем 50 см/(м·сутки).
64. Повторно герметизируемый пакетный контейнер по п.50, в котором непроницаемый слой включает материал, выбранный из группы, состоящей из поливинилиденхлорида (PVDC), сополимера этилена и винилового спирта (EVOH, PVA), полимеров на основе нейлона и их сочетания.
65. Повторно герметизируемый пакетный контейнер по п.50, в котором непроницаемый слой включает металлизированный алюминиевый слой.
66. Повторно герметизируемый пакетный контейнер по п.44, в котором сила открывания клапана составляет от приблизительно 1 Н/дюйм (39,4 Н/м) до приблизительно 10 Н/дюйм (394 Н/м).
67. Повторно герметизируемый пакетный контейнер по п.44, в котором клапан герметично присоединяется к боковой стенке.
68. Повторно герметизируемый пакетный контейнер по п.44, дополнительно включающий:
печатный слой, расположенный на внешнем слое, где печатный слой образует внешнюю поверхность клапана.
69. Повторно герметизируемый пакетный контейнер по п.44, дополнительно содержащий, по меньшей мере, один индикатор открывания, причем индикатор открывания находится в первой области герметизации позиционируемого клапана.
70. Повторно герметизируемый пакетный контейнер по п.69, где индикатор открывания, включающий открывающуюся штампованную просечку, проходит через внешний слой, адгезионный слой и разделительный слой.
71. Повторно герметизируемый пакетный контейнер по п.44, дополнительно включающий область отверждающего клей материала, расположенную между открытым связующим слоем в позиционируемом клапане и открытым разделительным слоем в боковой стенке.
72. Повторно герметизируемый многослойный упаковочный материал, включающий:
внешнюю часть многослойного материала, включающую самоклеящийся слой, причем внешняя часть многослойного материала содержит внешнюю штампованную просечку, внешняя штампованная просечка проходит через область внешнего многослойного материала, образуя внешнюю часть клапана, и внешняя часть клапана, по меньшей мере, частично присоединена к многослойному упаковочному материалу;
внутреннюю часть многослойного материала, включающую разделительный слой, находящийся, по меньшей мере, частично в контакте с самоклеящимся слоем, причем внутренняя часть многослойного материала содержит внутреннюю штампованную просечку, внутренняя штампованная просечка проходит через область внутреннего многослойного материала, образуя внутреннюю часть клапана, и внутренняя часть клапана, по меньшей мере, частично присоединена к многослойному упаковочному материалу;
где внешняя часть клапана покрывает внутреннюю часть клапана и прикрепляется к ней, образуя клапан, по меньшей мере, частично присоединенный к многослойному упаковочному материалу;
внешняя штампованная просечка и внутренняя штампованная просечка образуют (i) область повторной герметизации клапана, находящуюся между внешней штампованной просечкой и внутренней штампованной просечкой, причем часть самоклеящегося слоя произвольно открывается в области повторной герметизации клапана, и (ii) принимающую клапан область в многослойном упаковочном материале, находящуюся между внешней штампованной просечкой и внутренней штампованной просечкой, причем часть разделительного слоя произвольно открывается в принимающей клапан области;
где клапан произвольно устанавливается в (i) закрытое положение, в котором самоклеящийся слой в области повторной герметизации клапана находится в контакте с разделительным слоем в принимающей клапан области многослойной упаковки, и (ii) открытое положение, в котором клапан, по меньшей мере, частично отделяется от многослойного упаковочного материала, в результате чего открывается, по меньшей мере, часть самоклеящегося слоя в области повторной герметизации клапана и часть разделительного слоя в принимающей клапан области многослойной упаковки;
внешняя часть многослойного материала дополнительно включает внешний слой, прилегающий к самоклеящемуся слою, и внутренняя часть многослойного материала дополнительно включает внутренний герметизирующий слой и пленочный слой, расположенный между внутренним герметизирующим слоем и разделительным слоем;
где внешний слой и пленочный слой показывают значение Q двухмерного вектора ΔСТЕ (или CTS), составляющее менее чем 1000 мкм/м°С.
73. Многослойный упаковочный материал по п.72, в котором Q составляет менее чем 500 мкм/м°С.
74. Многослойный упаковочный материал по п.73, в котором Q составляет менее чем 100 мкм/м°С.
75. Многослойный упаковочный материал по п.72, в котором внутренняя штампованная просечка и внешняя штампованная просечка образуют отверстие, проходящее через многослойную упаковку.
76. Многослойный упаковочный материал по п.75, в котором при установке клапана в закрытое положение позиционируемый клапан закрывает отверстие.
77. Многослойный упаковочный материал по п.72, дополнительно включающий:
область отверждающего клей материала, расположенную между областью повторной герметизации клапана в клапане и принимающей клапан областью в многослойном упаковочном материале при установке позиционируемого клапана в закрытое положение.
78. Многослойный упаковочный материал по п.72, дополнительно включающий, по меньшей мере, один индикатор открывания, причем индикатор открывания находится в области повторной герметизации позиционируемого клапана в клапане.
79. Многослойный упаковочный материал по п.72, в котором внутренний герметизирующий слой включает материал, выбранный из группы, состоящей из линейного полиэтилена низкой плотности (LLDPE), сополимеров полипропилена (Со-РР), терполимеров полипропилена (Ter-РР), и модифицированного гликолем полиэтилентерефталата (PETG) и их сочетания.
80. Многослойный упаковочный материал по п.72, в котором пленочный слой включает материал, выбранный из группы, состоящей из соэкструдированного ориентированного полипропилена (ОРР), соэкструдированного ориентированного полиэтилентерефталата (ВОРЕТ), поливинилхлорида (PVC), ортофталевого альдегида (ОРА) и их сочетания.
81. Многослойный упаковочный материал по п.72, в котором самоклеящийся слой включает полимерную смесь на основе мономеров бутилакрилата и 2-этилгексилакрилата.
82. Многослойный упаковочный материал по п.72, в котором разделительный слой включает кремнийорганическое соединение.
83. Многослойный упаковочный материал по п.72, в котором разделительный слой включает модифицированный понижающим трение кремнийорганическим соединением соэкструдированный полипропиленовый пленочный слой.
84. Многослойный упаковочный материал по п.72, в котором внешний слой включает материал, выбранный из группы, состоящей из полиэтилентерефталата (PET), ориентированного полипропилена (ОРР), поливинилхлорида (PVC), ортофталевого альдегида (ОРА), их сополимеров и их сочетания.
3
2
85. Многослойный упаковочный материал по п.72, в котором внутренняя часть многослойного материала дополнительно включает непроницаемый слой, причем непроницаемый слой показывает проницаемость кислорода, составляющую менее чем 50 см/(м·сутки).
3
2
86. Многослойный упаковочный материал по п.72, в котором внутренняя часть многослойного материала дополнительно включает непроницаемый слой, причем непроницаемый слой показывает водопроницаемость, составляющую менее чем 50 см/(м·сутки).
87. Многослойный упаковочный материал по п.86, в котором непроницаемый слой включает материал, выбранный из группы, которую составляют поливинилиденхлорид (PVDC), сополимер этилена и винилового спирта (EVOH, PVA), полимеры на основе нейлона и их сочетания.
88. Многослойный упаковочный материал по п.86, в котором непроницаемый слой включает металлизированный алюминиевый слой.
89. Многослойный упаковочный материал по п.72, в котором сила открывания позиционируемого клапана составляет от приблизительно 1 Н/дюйм (39,4 Н/м) до приблизительно 10 Н/дюйм (394 Н/м).
90. Многослойный упаковочный материал по п.72, в котором позиционируемый клапан герметично присоединяется к контейнеру.
91. Многослойный упаковочный материал по п.72 дополнительно включающий:
печатный слой, расположенный на внешнем слое, причем печатный слой образует внешнюю поверхность позиционируемого клапана.